(57)【要約】【課題】意匠性、耐久性、強度、耐水性、加工性に優れた性能を有し、ホルムアルデヒドを放出しない不燃性能に優れた軽量化された化粧板を提供することにある。【解決手段】無機質繊維からなるシ−ト基材に、ジアリルフタレ−ト系樹脂及び水酸化アルミニウム又は水酸化アルミニウムと中空ガラスビ−ズからなり、ジアリルフタレ−ト系樹脂の１０〜３０重量％と水酸化アルミニウム又は水酸化アルミニウムと中空ガラスビ−ズの合計量９０〜７０重量％である配合物が含浸塗工処理された芯材用シ−ト材料の表面に化粧シ−ト材料が重ねられ、積層一体化されている不燃性化粧板である。【選択図】なし【特許請求の範囲】
【請求項１】
無機質繊維からなるシ−ト基材に、ジアリルフタレ−ト系樹脂及び水酸化アルミニウム又は水酸化アルミニウムと中空ガラスビ−ズからなり、ジアリルフタレ−ト系樹脂の１０〜３０重量％と水酸化アルミニウム又は水酸化アルミニウムと中空ガラスビ−ズの合計量９０〜７０重量％である配合物が含浸塗工処理された芯材用シ−ト材料の表面に化粧シ−ト材料が重ねられ、積層一体化されていることを特徴とする不燃性化粧板。
【請求項２】
無機質繊維からなるシ−ト基材としてガラス繊維不織布の坪量が３０〜１５０ｇ／ｍ２である請求項１記載の不燃性化粧板。
【請求項３】
ジアリルフタレ−ト系樹脂がジアリルオルソフタレ−ト、ジアリルイソフタレ−ト、ジアリルテレフタレ−トの単独重合あるいはそれぞれの共重合プレポリマ−として９５〜７０重量％であり、夫々のモノマ−として３０〜５重量％である請求項１記載の不燃性化粧板。
【請求項４】
ジアリルフタレ−ト系樹脂が不飽和ポリエステルとして９５〜７０重量％であり、ジアリルオルソフタレ−トモノマ−、ジアリルイソフタレ−トモノマ−、ジアリルテレフタレ−トモノマ−として３０〜５重量％である請求項１記載の不燃性化粧板。
【請求項５】
不飽和ポリエステルとしてマレイン酸、フマル酸、イタコン酸、フタル酸、アジピン酸等の多塩基性の不飽和あるいは飽和酸との混合物とエチレングリコ−ル、ピロピレングリコ−ル、ジエチレングリコ−ル等の多価アルコ−ル類との反応生成物、空気硬化型不飽和ポリエステル樹脂、テトラヒドロフタル酸、３，６−エンドメチレンテトラフタル酸、メチル−３，６−エンドメチレンテトラヒドロフタル酸等の脂肪族環状不飽和酸を含む酸、アルコ−ル成分として上記の他、アリルグリシジ−ルエ−テルを含むアルコ−ルとより製造された不飽和ポリエステル樹脂である請求項４記載の不燃性化粧板。
【請求項６】
水酸化アルミニウムとして中心粒径１〜５０μｍであり、中空ガラスビ−ズとして粒径範囲１０〜１２０μｍ、平均粒径５５〜６５μｍ、嵩密度０．０９〜０．２９ｇ／ｃｍ３であり、水酸化アルミニウムと中空ガラスビ−ズの比率は９３〜８０重量％比である請求項１記載の不燃性化粧板。
【請求項７】
無機質繊維からなるシ−ト基材に水酸化アルミニウムと中空ガラスビ−ズを含有し、分子内にアクリロイル基又はメタクリレ−ト基を４個以上有するポリウレタンアクリレ−ト又はポリウレタンメタクリレ−トと硬化剤よりなることを特徴とするジアリルフタレ−ト系樹脂組成物を含浸させ短時間プレス成形機にて成形された請求項１記載の不燃性化粧板。
【発明の詳細な説明】
【技術分野】
【０００１】本発明は、内装建材として様々な用途に使用される不燃性化粧板に関するものである。
【背景技術】
【０００２】従来の難燃又は不燃化粧板は、ガラス繊維混合けい酸カルシウム板、同セメント板などの無機質基材の表面に着色塗装したもの、或いは無機質基材にポリ塩化ビニル樹脂フィルムを張り合わせたもの、無機質基材にメラミン化粧板などの熱硬化性樹脂シ−トを積層成形したものであった。【０００３】また、特開平８−２０７２０１、特開平１１−２７７７０５、特開平１０−３０５５２５、特開平１０−３０５５２６などでは無機質繊維シ−ト基材にメラミン樹脂、フェノ−ル樹脂をバインダ−にして無機質フィラ−を含浸、塗布したプリプレグを積層成形した化粧板の製造法がある。しかしこれらのものはホルマリンを成分とするものでありシックハウスなどの問題があった。
【発明が解決しようとする課題】
【０００４】本発明は上記のような現状に対し、不燃性に優れ、意匠性、加工性、寸法安定性、耐久性の高いホルムアルデヒドを放出しない化粧板を提供するものである。従来の無機質基材を用いた不燃性化粧板では、硬くて脆いために、取り扱い時に割れ易く、加工性に難点があるなどの問題点があった。また無機質基材の不均一性が表面に現れやすく、さらには加工時の切断面の外観も美麗でなく、必ずしも満足出来るものではなかった。
【０００５】また、無機質繊維シ−ト基材にメラミン樹脂、フェノ−ル樹脂をバインダ−にして無機質フィラ−を含浸、塗布したプリプレグを積層成形した化粧板の製造法がある。しかしこれらのものはホルマリンを成分とするものでありシックハウスなどの問題があった。
【課題を解決するための手段】
【０００６】本発明は、無機質繊維からなるシ−ト基材に、ジアリルフタレ−ト系樹脂及び水酸化アルミニウム又は水酸化アルミニウムと中空ガラスビ−ズからなり、ジアリルフタレ−ト系樹脂の１０〜３０重量％と水酸化アルミニウム又は水酸化アルミニウムと中空ガラスビ−ズの合計量９０〜７０重量％である配合物が含浸塗工処理された芯材用シ−ト材料の表面に化粧シ−ト材料が重ねられ、積層一体化されていることを特徴とする不燃性化粧板である。尚、必要に応じて裏面にも化粧シ−ト材料が積層されていてもよい。
【０００７】本発明において、無機質繊維からなるシ−ト基材は、ジアリルフタレ−ト系樹脂及び水酸化アルミニウム又は水酸化アルミニウムと中空ガラスビ−ズからなる配合物を含浸塗工して基材内部に浸透させるためには特に限定されるものではないが、ガラス繊維不織布としては坪量３０〜１００ｇ／ｍ２のものが好ましい。ガラス繊維不織布の坪量が３０ｇ／ｍ２未満では強度不足のためにガラス繊維不織布に配合物を含浸塗工する際にあるいは成形時の取り扱いに難点があり、１５０ｇ／ｍ２を超えると成形時に層間密着性が充分でなく製品強度が低くなる。
【０００８】ジアリルフタレ−ト系樹脂及び水酸化アルミニウム又は水酸化アルミニウムと中空ガラスビ−ズからなり、ジアリルフタレ−ト系樹脂の１０〜３０重量％と水酸化アルミニウム又は水酸化アルミニウムと中空ガラスビ−ズの合計量９０〜７０重量％である配合物を含浸塗工処理した芯材用シ−ト材料の表面に化粧シ−ト材料が重ねられて積層一体化された不燃性化粧板である。また本発明の不燃性化粧板は例えば特許第３２８４９５２号に示される製法によって作ることができる。
【０００９】ガラス繊維不織布に含浸塗工するジアリルフタレ−ト系樹脂とはジアリルオルソフタレ−ト、ジアリルイソフタレ−ト、ジアリルテレフタレ−トの単独重合あるいはそれぞれの共重合プレポリマ−として９５〜７０重量％であり、夫々のモノマ−として３０〜５重量％であるものと不飽和ポリエステルとして９５〜７０重量％であり、ジアリルオルソフタレ−ト、ジアリルイソフタレ−ト、ジアリルテレフタレ−トモノマ−として３０〜５重量％であり、ホルマリン成分を含有しない熱硬化性樹脂であり本発明の化粧板はホルマリンの発生のない環境に優しい不燃性化粧板である。
【００１０】水酸化アルミニウムは無機充填材として不燃性を付与するものであり、粒子径１〜５０μｍの微粉体で好ましくは５〜１０μｍのものがガラス繊維不織布に含浸塗工する際に含浸性が良く機械的強度を保ち最適である。
【００１１】中空ガラスビ−ズは粒子径１０〜１２０μｍの真球粉体であり、軽量化と不燃性の効果に優れている。
【００１２】ガラス繊維不織布に含浸塗工する樹脂組成物はジアリルフタレ−ト系樹脂が１０から３０重量％と水酸化アルミニウム又は水酸化アルミニウムと中空ガラスビ−ズの９０から７０重量％である配合物とすることにより不燃性、含浸性、熱圧成形性など必要な特性が得られるものであり、ジアリルフタレ−ト系樹脂が３０重量％以上になると成形体の不燃性を得ることが困難になり、１０重量％以下では成形性が難しい。
【００１３】水酸化アルミニウムと中空ガラスビ−ズの配合比率は中空ガラスビ−ズの配合量が大きいほど軽量化された化粧板が得られるが、高価な中空ガラスビ−ズの経済的な配合量は１５％以下が好ましい。１５％以上になると得られた化粧板の強度の点で問題がある。
【００１４】ジアリルフタレ−ト系樹脂との配合物は通常ケトン溶剤（アセトン、メチルエチルケトン、メチルイソブチルケトンなど）に溶解して含浸あるいは塗工されるものであるが水を分散剤として配合物を含浸塗工によりガラス繊維不織布に処理することが可能である。ケトン系溶剤だけでなく水系で処理できることはポ−ラスなガラス繊維不織布と配合物が容易に一体化することで製品強度も低下することがない。
【００１５】芯材用シ−ト材料の表面に用いられる化粧シ−ト材料としては、通常化粧用シ−トとして用いられるものであり、化粧板用酸化チタン混入パルプ原紙にグラビア印刷し、ジアリルフタレ−ト系樹脂を含浸した含浸紙を用いることができる。印刷チタン紙の坪量は３０ｇ／ｍ２から８０ｇ／ｍ２で樹脂付着量は３０から１００ｇ／ｍ２である。裏面にも反り防止等のために同等の含浸紙を使用することができる。
【００１６】成形はこのように調整された芯材用シ−トを複数枚重ねられ、表面または裏面に化粧用シ−トを重ねてプレス機に挿入する。鏡面仕上げ板、エンボス板あるいはエンボスフィルムを用いてミラ−仕上げ、エンボス仕上げ等の化粧板を得ることができる。
【００１７】表面化粧として、上記の化粧シ−ト材料を用いる以外に芯材用シ−トのみで成形した化粧板に熱転写フィルムを用いて絵柄をつけてクリア−塗装などの方法がある。
【作用】
【００１８】本発明の不燃性化粧板は、ガラス繊維不織布にジアリルフタレ−ト系樹脂と無機質充填材の樹脂組成物を塗工、含浸した芯材用シ−トを熱圧積層成形したものであり、軽量、薄くても加工性に優れ、しかも強度のある美麗な外観が得られる。
【実施例】
【００１９】実施例１
ジアリルオルンフタレ−トプレポリマ−９０部（部は重量部を示す。以下同じ）、ジアリルオルソフタレ−トモノマ−１０部、過酸化ベンゾイル３部、水酸化アルミニウム（８μｍ）３６０部、中空ガラスビ−ズ（６５μｍ）４０部、シランカップリング剤（３−メタクロキシプロピルトリメトキシシラン）１部、アセトン１００部からなる配合物を坪量７０ｇ／ｍ２のガラス繊維不織布に塗工して含浸率（含浸率とはアセトンを蒸発させた後の割合を示す。以下同じ）１５倍の芯材層用シ−ト（１）を得た。次に坪量８０ｇ／ｍ２の化粧板用原紙にジアリルオルソフタレ−トプレポリマ−９０部、ジアリルフタレ−トモノマ−１０部、過酸化ベンゾイル３部、微粉末シリカ（カ−プレックス、塩野義製薬（株）製）３部、内部離型剤０．５部のアセトン樹脂液を含浸して樹脂量８０ｇ／ｍ２の表面化粧用含浸紙（２）を作成した。同じく坪量８０ｇ／ｍ２の単色化粧板用原紙に上記化粧用配合液に含浸して裏面化粧用含浸紙（３）を作成した。芯材用シ−ト（１）を４枚、表面化粧用含浸紙（２）１枚、裏面化粧用含浸紙（３）１枚を重ねて、１４０℃、４０ｋｇ／ｍ２，２０分熱圧成形し、加圧のまま冷却して厚さ３．０ｍｍ、幅９５０ｍｍ、長さ１８９０ｍｍ、比重１．４６の不燃性化粧板を得た。不燃性について、建築基準法施工令第１０８条の規定に基づく基材試験での発熱試験で発熱量はクリア−した。加工性については通常の木工用のノコギリでの切断面は美麗に仕上がった。【００２０】実施例２
不飽和ポリエステル（イソフタル酸３モル／フマル酸７モル／プロピレングリコ−ル６モル／エチレングリコ−ル４モル組成で酸価１２）８０部、ジアリルオルソフタレ−トモノマ−２０部、水酸化アルミニウム（８μｍ）３６０部、中空ガラスビ−ズ（６５μｍ）４０部、過酸化ベンゾイル３部、シランカップリング剤（３−メタクリロキシプロピルトリメトキシシラン）１部、アセトン１００部がらなる配合物を坪量７０ｇ／ｍ２のガラス繊維不織布に塗工して含浸率１２倍の芯材層用シ−ト（４）を得た。芯材用シ−ト（４）を４枚、表面化粧用含浸紙（２）１枚を重ねて、１４０℃、４０ｋｇ／ｍ２，２０分熱圧成形して加圧のまま冷却して厚さ３．１ｍｍ、幅１２６０ｍｍ、長さ２２１０ｍｍ、比重１．２の不燃性化粧板を得た。不燃性について、建築基準法施工令第１０８条の規定に基づく基材試験での発熱試験で発熱量はクリア−した。加工性については通常の木工用のノコギリでの切断面は美麗に仕上がった。【００２１】実施例３
不飽和ポリエステル（無水フタル酸１モル／フマル酸１モル／エチレングリコ−ル２モル組成で酸価２０）７０部、ジアリルフタレ−トオルソモノマ−３０部、過酸化ベンゾイル３部、シランカップリング剤（３−メタクリロキシプロピルトリメトキシシラン）１部の樹脂液を水５０部に高速撹拌下（１，１００ｒｐｍ）に滴下混合分散させ、分散液に水酸化アルミニウム（８μｍ）２００部、中空ガラスビ−ズ（６５μｍ）２０部を加え分散させて、２５％エチルアルコ−ル水溶液５０部、さらに水酸化アルミニウム（８μｍ）２００部を加えて、最後に分散状態を確認しながら２５％エチルアルコ−ル５０部を加えて水系配合液を調整しだ。坪量７０ｇ／ｍ２のガラス繊維不織布に塗工して含浸率１０倍の芯材用シ−ト（５）を得た。芯材用シ−ト（５）を５枚、表面化粧用含浸紙（２）１枚、裏面化粧用含浸紙（３）１枚を重ねて、１４０℃、４０ｋｇ／ｍ２，２０分熱圧成形して加圧のまま冷却して厚さ３．０ｍｍ、幅９５０ｍｍ、長さ１８９０ｍｍ、比重１．３の不燃性化粧板を得た。不燃性について、建築基準法施工令第１０８条の規定に基づく基材試験での発熱試験で発熱量はクリア−した。加工性については通常の木工用のノコギリでの切断面は美麗に仕上がった。【００２２】実施例４
ジアリルオルソフタレ−トプレポリマ−９０部、ジアリルオルソフタレ−トモノマ−１０部、過酸化ベンゾイル３部、水酸化アルミニウム（８μｍ）３６０部、中空ガラスビ−ズ（６５μｍ）４０部、シランカップリング剤（３−メタクロキシプロピルトリメトキシシラン）１部、アセトン１００部からなる配合物を坪量７０ｇ／ｍ２のガラス繊維不織布に塗工して含浸率１２倍の芯材層用シ−ト（１）を得た。次に坪量８０ｇ／ｍ２の化粧板用原紙にジアリルオルソフタレ−トプレポリマ−７０部、イソフタル酸３モル／フマル酸７モル／プロピレングリコ−ル６モル／エチレングリコ−ル４モル組成で酸価１０の不飽和ポリエステル３０部、ポリウレタンヘキサアクリレ−ト（共栄社化学（株）製、ＵＡ−３０６Ｈ）１０部、ベンゾイルパ−オキサイド３部、内部離型剤（ＤＲ−２０Ｓ、ダイソ−（株）製）０．５部、ハイドロキノン（重合調整剤）０．０５部、微粉末シリカ（カ−プレックス、塩野義製薬（株）製）５部をアセトン、トルエンに溶解して樹脂液を調整し、樹脂量８０ｇ／ｍ２の表面化粧用含浸紙（２）を作成した。同じく坪量８０ｇ／ｍ２の単色化粧板用原紙に上記化粧用配合液に含浸して裏面化粧用含浸紙（６）を作成した。芯材用シ−ト（１）を４枚、表面化粧用含浸紙（２）１枚、裏面化粧用含浸紙（６）１枚を重ねて、１８０℃、１５ｋｇ／ｍ２，１分熱圧成形し、加圧のまま冷却して厚さ３。１ｍｍ、幅１２６０ｍｍ、長さ２８４０ｍｍ、比重１．２の不燃性化粧板を得た。不燃性について、建築基準法施工令第１０８条の規定に基づく基材試験での発熱試験で発熱量はクリア−した。加工性については通常の木工用のノコギリでの切断面は美麗に仕上がった。【００２３】実施例５
ジアリルオルソフタレ−トプレポリマ−９０部、ジアリルオルソフタレ−トモノマ−１０部、過酸化ベンゾイル３部、水酸化アルミニウム３８０部、中空ガラスビ−ズ（６５μｍ）２０部、シランカップリング剤（３−メタクロキシプロピルトリメトキシシラン）１部、アセトン１００部からなる配合物を坪量７０ｇ／ｍ２のガラス繊維不織布に塗工して含浸率１２倍の芯材層用シ−ト（１）を得た。芯材層用シ−ト（１）を４枚、実施例４の表面化粧用含浸紙（２）１枚、裏面化粧用含浸紙（６）１枚を連続ダブルベルトプレスに挿入して、温度２００度、プレス圧力１５ｋｇ／ｍ２，プレス時間２０秒の条件で加熱プレスした。得られた連続積層化粧板は厚み３。０ｍｍ、比重１。２であり、９５０ｍｍ幅で任意の長さにカットする。不燃性については、建築基準法施工令第１０８条の規定に基づく基材試験での発熱量はクリア−した。加工性については通常の木工用のノコギリでの切断面は美麗に仕上がった。
【発明の効果】
【００２４】本発明による化粧板は、ガラス繊維不織布に、ジアリルフタレ−ト系樹脂と水酸化アルミニウム、中空ガラスビ−ズからなる配合物を含浸塗工した芯材用シ−トの表面又は表裏面に化粧シ−トが熱圧積層されたもので、軽量化され、寸法安定性に優れ、燃焼時の発熱量が低減されている。